(57)【要約】【課題】    導電性、熱伝導性、プレス成形における成形加工性に優れ、かつ高い強度を有するアルミニウム合金板材を得る。【解決手段】  質量％で、Ｓｉ：０．２〜１．５％、Ｍｇ：０．２〜１．５％、Ｔｉ：０．０１５超〜０．２％を含有し、さらにＭｎ：０．０２〜０．１５％、Ｃｒ：０．０２〜０．１４％の１種または２種を含有し、残部がＡｌおよび不可避不純物からなり、かつ、導電率が５０％ＩＡＣＳ以上、熱伝導率が２００ｗ／ｍ・Ｋ以上である。前記成分のアルミニウム合金材を冷間圧延する際に、冷間圧延途中で５００〜５７０℃の溶体化処理を行ない、続いて最終冷間圧延率５〜４０％の冷間圧延後、１５０〜１９０℃に加熱する焼鈍を行う。優れた導電率と熱伝導性ならびに高い成形性能と強度が確保され、プラズマディスプレー、電子部品などの利用に好適な材料が得られる。【選択図】    なし【特許請求の範囲】
【請求項１】
質量％で、Ｓｉ：０．２〜１．５％、Ｍｇ：０．２〜１．５％、Ｔｉ：０．０１５超〜０．２％を含有し、さらにＭｎ：０．０２〜０．１５％、Ｃｒ：０．０２〜０．１４％の１種または２種を含有し、残部がＡｌおよび不可避不純物からなり、かつ、導電率が５０％ＩＡＣＳ以上、熱伝導率が２００ｗ／ｍ・Ｋ以上であることを特徴とする熱伝導性と成形性に優れたアルミニウム合金板。
【請求項２】
さらに、質量％で、Ｃｕ：０．０１〜１％を含有することを特徴とする請求項１に記載の熱伝導性と成形性に優れたアルミニウム合金板。
【請求項３】
さらに、質量％で希土類元素：０．０１〜０．２％を含有することを特徴とする請求項１または２に記載の熱伝導性と成形性に優れたアルミニウム合金板。
【請求項４】
さらに、質量％でＢｅ：０．００２０〜０．０２％を含有することを特徴とする請求項１〜３のいずれかに記載の熱伝導性と成形性に優れたアルミニウム合金板。
【請求項５】
引張試験における耐力が２００ＭＰａ以上、１８０°曲げ試験における曲げ限界が下記（１）式を満たすことを特徴とする請求項１〜４のいずれかに記載の熱伝導性と成形性に優れたアルミニウム合金板。
ｙ≦−０．２３ｘ３＋１．０２８６ｘ２−０．５７８６ｘ＋０．１    …（１）
ただし、ｘ；板厚（ｍｍ）、ｙ；限界曲げ半径（ｍｍ）
【請求項６】
電気・電子部品用の放熱板または筐体に用いられることを特徴とする請求項１〜５のいずれかに記載の熱伝導性と成形性に優れたアルミニウム合金板。
【請求項７】
質量％で、Ｓｉ：０．２〜１．５％、Ｍｇ：０．２〜１．５％、Ｔｉ：０．０１５超〜０．２％と、Ｍｎ：０．０２〜０．１５％、Ｃｒ：０．０２〜０．１４％の１種または２種とを含有し、残部がＡｌおよび不可避不純物からなるアルミニウム合金材を冷間圧延する際に、冷間圧延途中で５００〜５７０℃の溶体化処理を行ない、続いて最終冷間圧延率５〜４０％の冷間圧延後、１５０〜１９０℃に加熱する焼鈍を行って、導電率が５０％ＩＡＣＳ以上、熱伝導率が２００ｗ／ｍ・Ｋ以上のアルミニウム合金板を得ることを特徴とする熱伝導性と成形性に優れたアルミニウム合金板の製造方法。
【請求項８】
前記アルミニウム合金材は、さらに、質量％で、Ｃｕ：０．０１〜１％を含有することを特徴とする請求項７記載の熱伝導性と成形性に優れたアルミニウム合金板の製造方法。
【請求項９】
前記アルミニウム合金材は、さらに、質量％で希土類元素：０．０１〜０．２％を含有することを特徴とする請求項７または８記載の熱伝導性と成形性に優れたアルミニウム合金板の製造方法。
【請求項１０】
前記アルミニウム合金材は、さらに、質量％でＢｅ：０．００２０〜０．０２％を含有することを特徴とする請求項７〜９のいずれかに記載の熱伝導性と成形性に優れたアルミニウム合金板の製造方法。
【発明の詳細な説明】
【技術分野】
【０００１】
本発明は、プラズマディスプレーなどの電子映像部品、パソコンなどの電子部品、一般家庭用電化製品部品などに好適であり、特に放熱板、筺体としての使用に好適な、熱伝導性と成形性に優れたアルミニウム合金板および該アルミニウム合金板の製造方法に関するものである。
【背景技術】
【０００２】
プラズマディスプレーは映像を映し出す映像部分と電子部品が集積した部分とで構成され、機能面から薄く壁にかけられる構造となっているために映像部分と電子部品は近接した構造となり、電子部品への熱的影響を最小限とする必要がある。映像を映し出す映像部分は発光素子の集合体であり、素子には高電圧が負荷されるために発熱量が多く周囲への影響は避けられない。また、鮮明な映像を映し出すプラズマディスプレーの発熱は、電気回路として機能する構造物の導電率を変化させるため、正確に調整された電子回路へのノイズの原因となるばかりでなく、使用されている半導体電子部品に重大な影響を及ぼす可能性が高い。このために映像部分の発熱から高い機能を誇る電子部品を保護する目的で、映像部分と電子部品集積部分との間に放熱部品を置いて、映像部分の発熱を分散させ局部への加熱を避ける放熱機構を設けている。
【０００３】
ところで、自動車用外板材料などに広く利用されているＡｌ−Ｓｉ−Ｍｇ合金は、圧延条件、熱処理条件を調整することにより高い導電率が確保できることが知られており（例えば非特許文献１や特許文献１、２）、このような高い導電率に着目して電線やブスバーなどにも使用されている。また、導電率と熱伝導率は、図１に示すように高い相関を示し、導電率の高い材料は熱伝導性が高い材料と言うことが出来る。すなわち、導電率の高いＡｌ−Ｓｉ−Ｍｇ合金は熱伝導性も良く、前記電子部品集積部に対し、映像部分の発熱を遮蔽し、拡散するための放熱部材としては適した材料といえる。また、放熱部品は、同時に映像部分と電子部品の集積部分との中間に位置し、構造部材として機能が要求され、強度と成形性に優れていることも必要とされるが、Ａｌ−Ｓｉ−Ｍｇ合金は、部品形状を形成するための成形性も備えている。このため上記したプラズマディスプレーの放熱板材料としてＡｌ−Ｓｉ−Ｍｇ合金が広く利用されるに至っている。
【非特許文献１】“最近の導電用アルミニウム合金について”、住友電気技報、昭和５３年１月発行、第１１２号
【特許文献１】特開２０００−２２６６２８号公報
【特許文献２】特開２０００−８７１９８号公報
【発明の開示】
【発明が解決しようとする課題】
【０００４】
しかし、現在、プラズマディスプレー用の部品に使用されている放熱板用材料は、導電率の向上と強度の確保に重点が置かれ、部品形状を確保する量産性に優れたプレス成形性は十分でなく、形状を決める上で大きな制約条件となっている。特にプレス成形時の予ひずみ導入後の曲げ加工では曲げ外周部分に割れの発生が避けられず、周囲の形状にはなじまない大きな曲げ半径で曲げ加工する必要がある。また、強度の確保は電子機器等に組み込こんだ後、構造物としての強度、さらに衝突等によるきず、変形防止等の機能が必要であり、熱伝導性、導電率に優れ、かつ成形性と高い強度が確保できる軽量なアルミニウム合金の開発が待たれている。
【０００５】
本発明は、上記事情を背景としてなされたものであり、成分の適正化またはこれに加えて製造条件の適正化によって熱伝導性、導電率に優れ、かつ成形性と高い強度が得られるアルミニウム合金板およびその製造方法を提供するものである。
【課題を解決するための手段】
【０００６】
すなわち本発明の熱伝導率と成形性に優れたアルミニウム合金板材のうち、請求項１記載の発明は、質量％で、Ｓｉ：０．２〜１．５％、Ｍｇ：０．２〜１．５％、Ｔｉ：０．０１５超〜０．２％と、Ｍｎ：０．０２〜０．１５％、Ｃｒ：０．０２〜０．１４％の１種または２種とを含有し、残部がＡｌおよび不可避不純物からなり、かつ、導電率が５０％ＩＡＣＳ以上、熱伝導率が２００ｗ／ｍ・Ｋ以上であることを特徴とする。
【０００７】
請求項２記載の熱伝導率と成形性に優れたアルミニウム合金板材の発明は、請求項１記載の発明において、さらに、質量％で、Ｃｕ：０．０１〜１％を含有することを特徴とする。
【０００８】
請求項３記載の熱伝導率と成形性に優れたアルミニウム合金板材の発明は、請求項１または２に記載の発明において、さらに、質量％で希土類元素：０．０１〜０．２％を含有することを特徴とする。
【０００９】
請求項４記載の熱伝導率と成形性に優れたアルミニウム合金板材の発明は、請求項１〜３のいずれかに記載の発明において、さらに、質量％でＢｅ：０．００２０〜０．０２％を含有することを特徴とする。
【００１０】
請求項５記載の熱伝導率と成形性に優れたアルミニウム合金板材の発明は、請求項１〜４のいずれかに記載の発明において、引張試験における耐力が２００ＭＰａ以上、１８０°曲げ試験における曲げ限界が下記（１）式を満たすことを特徴とする。
ｙ≦−０．２３ｘ３＋１．０２８６ｘ２−０．５７８６ｘ＋０．１    …（１）
ただし、ｘ；板厚（ｍｍ）、ｙ；限界曲げ半径（ｍｍ）
【００１１】
請求項６記載の熱伝導率と成形性に優れたアルミニウム合金板材の発明は、請求項１〜５のいずれかに記載の発明において、電気・電子部品用の放熱板または筐体に用いられることを特徴とする。
【００１２】
請求項７記載の熱伝導率と成形性に優れたアルミニウム合金板材の製造方法の発明は、質量％で、Ｓｉ：０．２〜１．５％、Ｍｇ：０．２〜１．５％、Ｔｉ：０．０１５超〜０．２％と、Ｍｎ：０．０２〜０．１５％、Ｃｒ：０．０２〜０．１４％の１種または２種とを含有し、残部がＡｌおよび不可避不純物からなるアルミニウム合金材を冷間圧延する際に、冷間圧延途中で５００〜５７０℃の溶体化処理を行ない、続いて最終冷間圧延率５〜４０％の冷間圧延後、１５０〜１９０℃に加熱する焼鈍を行って、導電率が５０％ＩＡＣＳ以上、熱伝導率が２００ｗ／ｍ・Ｋ以上のアルミニウム合金板を得ることを特徴とする。
【００１３】
請求項８記載の熱伝導率と成形性に優れたアルミニウム合金板材の製造方法の発明は、請求項７記載の発明において、前記アルミニウム合金材は、さらに、質量％で、Ｃｕ：０．０１〜１％を含有することを特徴とする。
【００１４】
請求項９記載の熱伝導率と成形性に優れたアルミニウム合金板材の製造方法の発明は、請求項７または８記載の発明において、前記アルミニウム合金材は、さらに、質量％で希土類元素：０．０１〜０．２％を含有することを特徴とする。
【００１５】
請求項１０記載の熱伝導率と成形性に優れたアルミニウム合金板材の発明は、請求項７〜９のいずれかに記載の発明において、前記アルミニウム合金材は、さらに、質量％でＢｅ：０．００２０〜０．０２％を含有することを特徴とする。
【００１６】
次に、本発明のアルミニウム合金板およびその製造方法で規定する合金成分等の条件について説明する。
【００１７】
Ｓｉ：０．２〜１．５％
ＳｉとＭｇは、この合金の強度、成形性、導電率などの特性を確保する上で重要な成分である。Ｓｉ量はＭｇ量とのバランスで成形後の部品強度を確保するが１．５％を超える範囲では特に導電率への影響が大きく、また曲げ加工性を阻害する要因になる。一方、Ｓｉ量が０．２％未満であると成形後の強度不足の原因となる。したがってＳｉ量を０．２〜１．５％の範囲内とする。なお、同様の理由で下限を０．４％、上限を１．１％とするのが望ましい。
【００１８】
Ｍｇ：０．２〜１．５％
Ｍｇは引張強さを向上させ、プレス成形における割れ限界を向上させ、部品強度を確保する上で有効な成分である。Ｍｇ含有量の向上は強度向上に有効になるが１．５％を超える範囲では特に導電率の大きな阻害要因となる。また０．２％未満の含有では強度の確保が難しい。したがって、Ｍｇ含有量を０．２〜１．５％の範囲内とする。なお、同様の理由で下限を０．４％、上限を０．８％とするのが望ましい。
【００１９】
Ｔｉ：０．０１５超〜０．２％
Ｔｉは、鋳造時のスラブ割れを防止し、また、結晶粒径を微細にして曲げ、張出し、絞りなどの加工時に肌荒れを防止する作用がある。ただし、０．０１５％以下の含有ではこれらの作用を十分に得ることが難しい。一方、Ｔｉを０．２％を超えて含有すると導電率、熱伝導率の大きな阻害要因になり、また金属間化合物が増えて成形性が悪くなる。このため、Ｔｉ含有量は０．０１５超〜０．２％に定める。
なお、上記と同様の理由により、下限を０．０４％、上限を０．１０％に定めるのが望ましい。
【００２０】
Ｃｒ：０．０２〜０．１４％
Ｍｎ：０．０２〜０．１５％
Ｃｒの微量添加は結晶粒の微細化に有効であり、曲げ、張出し、絞りなどの加工時に肌荒れが発生するのを防止する。Ｍｎの微量添加は、結晶粒の微細化に有効であり、曲げ、張出し、絞りなどの加工性を向上させる。したがって、成形性を向上させるためにＣｒ、Ｍｎの一方または両方を含有させる。ただし、それぞれが０．０２％未満の含有であると、上記作用が十分に得られない。一方、Ｃｒでは０．１４％、Ｍｎでは０．１５％を超えて含有すると、Ｆｅと金属間化合物を生成して曲げ、張出し、絞りなど加工性を阻害する。したがって、Ｃｒで０．０２〜０．１４％、Ｍｎで０．０２〜０．１４％の範囲に定める。また、同様の理由でＣｒの下限を０．０２％、上限を０．０６％に定めるのが望ましく、Ｍｎの下限を０．０４％、上限を０．１０％に定めるのが望ましい。なお、Ｃｒ、Ｍｎの両方を含有させる場合には、両者の合計した含有量を０．２％以下に限定するのが望ましい。これは合計量で０．２％を超えると溶体化処理時の焼入れ感受性に影響し、最終製品の強度、さらには成形加工性を阻害する要因となるためである。
【００２１】
Ｆｅ：０．３％以下
Ｆｅは、結晶粒径の微細化効果が期待できるが、０．３％を超えると成形性への阻害要因となる。したがってＦｅ含有量は０．３％以下とする。なお、上記作用を十分に得るためには、Ｆｅ含有量は０．２％以上とするのが望ましい。
【００２２】
Ｃｕ：０．０１〜１％
Ｃｕは、強度と成形性を確保するため所望により含有させる。ただし、１％を越えると成形性及び導電率低下要因となり、０．０１％未満では上記作用を十分に得られない。したがって、Ｃｕを含有させる場合、その含有量を０．０１〜１％の範囲内とする。なお、同様の理由で下限を０．０２％、上限を０．２％とするのが望ましい。
【００２３】
希土類元素：０．０１〜０．２％
希土類元素は、結晶粒を微細化して晶出物サイズを微細化する作用があるので所望により含有させる。この作用を得るためには０．０１％以上の含有が必要である。一方、０．２％を超えて含有させると、晶出物として存在し成形性を阻害する要因になるため、希土類元素を含有させる場合、その含有量を０．０１〜０．２％に定める。なお、同様の理由で下限を０．０２％、上限を０．１％とするのが望ましい。
なお、希土類元素を含有させる場合、一種または複数種の希土類元素を含有させてもよく、また、ミッシュメタルの状態で含有させるものであってもよい。
【００２４】
Ｂｅ：０．００２０〜０．０２％
Ｂｅは、鋳造の生産性と熱間圧延中または連続鋳造圧延中の酸化を防止する作用がある他、時効硬化性を向上させる作用があり、所望により含有させる。これらの作用を得るためには０．００２０％以上の含有が必要であり、一方、０．０２％を超えて含有させてもその効果は改善される事はないため、Ｂｅを含有させる場合、その含有量を０．００２０〜０．０２％に定める。なお、同様の理由で下限を０．００５％、上限を０．００８％とするのが望ましい。
【００２５】
製造条件
本発明では、熱間圧延を経て得られるアルミニウム合金板または熱間圧延を経ることなく連続鋳造圧延によって得られるアルミニウム合金板を、その後、冷間圧延する際の製造条件を定める
【００２６】
冷間圧延途中での溶体化処理（５００〜５７０℃）
最終板厚から換算し、５〜４０％の冷間圧延率（以下冷延率という）を残して溶体化処理を施す。このときの溶体化処理条件は５００℃〜５７０℃の温度範囲とする。溶体化処理温度が５００℃未満であると、充分な溶体化処理効果は得られず、また、５７０℃を越える温度では共晶溶融が発生するおそれがある。また、同様の理由で下限を５４０℃とするのが望ましい。溶体化処理後は、例えば空冷または水冷により１．０℃／ｓｅｃ以上の冷却速度で焼入れを行なう。冷却速度が１．０℃／ｓｅｃ未満では焼き入れ効果が十分に得られない。溶体化処理によって溶質原子の固溶量が多くなり、最終の焼鈍工程で時効による強度を向上させる事が出来る。
【００２７】
溶体化処理後、冷延率５〜４０％の冷間圧延を行う。この圧延の目的は、主に導電率と強度の確保にあり、圧延率５％未満では溶体化処理により低下した導電率の改善は充分得られず、耐力も２００ＭＰａを下回るものとなる。４０％を超える圧延では伸び率が低下するため成形加工性の障害となる。したがって、溶体化処理後の冷延率（以下最終冷延率という）は５〜４０％の範囲内にあるようにする。なお、上記と同様の理由で最終冷延率の下限を１０％、上限を２０％とするのが望ましい。
【００２８】
冷間圧延後焼鈍（１５０〜１９０℃）
冷間圧延を行なった後に焼鈍を行い析出による強度の向上と同時に導電率と成形加工性を確保する。焼鈍温度１５０℃未満では強度、導電率の向上、充分な曲げ加工性能は得られず、１９０℃を超える条件では曲げ加工性、導電率の向上は得られるものの強度の低下は避けられない。したがって、この焼鈍での加熱温度は１５０〜１９０℃とする。
【発明の効果】
【００２９】
以上説明したように、本発明の熱伝導性と成形性に優れたアルミニウム合金板によれば、質量％で、Ｓｉ：０．２〜１．５％、Ｍｇ：０．２〜１．５％、Ｔｉ：０．０１５超〜０．２％を含有し、さらにＭｎ：０．０２〜０．１５％、Ｃｒ：０．０２〜０．１４％の１種または２種を含有し、残部がＡｌおよび不可避不純物からなり、かつ、導電率が５０％ＩＡＣＳ以上、熱伝導率が２００ｗ／ｍ・Ｋ以上であるので、優れた導電率と熱伝導性ならびに高い曲げ成形性能が確保され、プラズマディスプレー、電子部品などの利用に大きく貢献することができる。
【００３０】
さらに本発明の熱伝導性と成形性に優れたアルミニウム合金板の製造方法によれば、質量％で、Ｓｉ：０．２〜１．５％、Ｍｇ：０．２〜１．５％、Ｔｉ：０．０１５超〜０．２％と、Ｍｎ：０．０２〜０．１５％、Ｃｒ：０．０２〜０．１４％の１種または２種とを含有し、残部がＡｌおよび不可避不純物からなるアルミニウム合金材を冷間圧延する際に、冷間圧延途中で５００〜５７０℃の溶体化処理を行ない、続いて最終冷間圧延率５〜４０％の冷間圧延後、１５０〜１９０℃に加熱する焼鈍を行うので、導電率が５０％ＩＡＣＳ以上、熱伝導率が２００ｗ／ｍ・Ｋ以上で、導電性、熱伝導性、強度、曲げ加工性に優れるアルミニウム合金板を得ることができる。
【発明を実施するための最良の形態】
【００３１】
以下に、本発明の実施形態を説明する。
本発明で用いるアルミニウム合金は、所定の成分となるように調整して常法により溶製することにより得られるが、本発明としてはアルミニウム合金を得るための手段が特に限定されるものではない。該アルミニウム合金は、その後、鋳造してスラブにし、さらに熱間圧延によって冷間圧延に供するアルミニウム合金板を得るものであってもよく、また、連続鋳造圧延によって前記アルミニウム合金から冷間圧延に供するアルミニウム合金板を得るものであってもよい。すなわち、本願発明としては、冷間圧延に供するアルミニウム合金板の製造方法が特定のものに限定されるものではない。
なお、鋳造、熱間圧延によって上記アルミニウム合金板を得る場合、上記熱間圧延前には、鋳造時の合金成分を均一に分散させるために均質化処理を行うのが望ましい。この均質化処理は、４５０〜５５０℃の温度で４時間以上２０時間以下で行うのが望ましい。また、均質処理後、熱間圧延への投入温度は、成形性を確保するために４５０〜５５０℃とするのが望ましい。熱間圧延温度４５０℃未満では圧延荷重が高く、圧延中の耳割れの原因になり、５５０℃を超える温度では圧延ロール表面への焼きつきを発生させる。熱間圧延の終了温度は２５０〜３００℃が望ましく、さらに望ましくは２８０〜３００℃の温度とする。
【００３２】
その後、冷間圧延を行う。その際には前記のように冷間圧延途中に５〜４０％の冷延率を残して５００〜５７０℃の温度で溶体化処理を施す。その後に、最終冷延率によって冷間圧延を行って最終冷延板厚とする。冷間圧延後には、導電率と成形加工性を確保するために、バッチ式焼鈍炉、または連続焼鈍炉により焼鈍を行う。この焼鈍における加熱温度は、１５０℃〜１９０℃での焼鈍を行って、２００ＭＰａ以上の耐力と５０％ＩＡＣＳ以上の導電率と良好な成形性を確保する。
得られたアルミニウム合金板は、特定の用途での使用に限定されるものではないが、好適には電子映像部品、電子部品、一般家庭用電化製品部品などに使用され、特にこれら用途における放熱板、筺体としての使用に適している。
【００３３】
本願発明におけるアルミニウム合金板は、上記の用途に従って必要な加工が施される。該加工としては、曲げ加工、張出加工、絞り加工などがあり、これらが複合されることもある。本願発明としては、上記加工内容が特に限定されるものではない。そして、本願発明におけるアルミニウム合金板は、下記（１）式で示される優れた曲げ加工性を得ることができる。
ｙ≦−０．２３ｘ３＋１．０２８６ｘ２−０．５７８６ｘ＋０．１    …（１）
ただし、ｘ；板厚（ｍｍ）、ｙ；限界曲げ半径（ｍｍ）
【実施例１】
【００３４】
以下に、本発明の実施例を比較例と比較しつつ説明する。
半連続鋳造により表１に示す合金成分で厚さ４４ｍｍ、幅２５０ｍｍ、長さ４００ｍｍのスラブを鋳造し、５６０℃×８ｈｒの均質処理後、面削片面５ｍｍを行い、面削後５１０℃まで加熱を行い熱間圧延にて厚さ７．０ｍｍの板材を得た。
これらの板材に冷間圧延を行って所定厚さにした後、加熱速度５℃／ｍｉｎ以上で、  ５３０〜５４０℃×４０秒の溶体化処理後、５℃／ｓｅｃ以上の冷却速度で焼入れを行ない、再び表２に示す最終冷延率で冷間圧延を行い、最終的に厚さ  １．０ｍｍ×幅１８０ｍｍ×Ｌの板材を得た。圧延後マッフル炉により温度１５０〜２１０℃×４ｈｒの焼鈍処理を行ない試験材とした。
【００３５】
上記で得られた試験材についてＪＩＳＨ４０００に定める５号試験片を圧延方向と平行に採取し、引張強さ、耐力、伸び率を測定した。また、成形性については圧延方向と平行に採取した幅２０ｍｍの試験片を用い内側曲げ半径０．５ｍｍ、１８０°曲げを行い、試験後の曲げ外周面の割れ、肌荒れの状況を目視によって以下に示す１〜５の５段階で評価を行なった。曲げ限界は内側曲げ半径を変え、１８０°曲げを行い、割れの発生しない、肌アレのない（目視３以上）最小半径を曲げ限界とした。
【００３６】
評価方法、曲げ外周面を目視にて１〜５段階評価（表中の数値はｎ＝２の平均）。
評価１：良好な外周面。
評価２：微かに外周面に肌荒れを観測。
評価３：肌荒れの発生（合格）。
評価４：微かにネッキングの発生。
評価５：ネッキング、割れの発生。
【００３７】
次に、導電率は圧延方向と平行に板厚×幅１０ｍｍ×長さ５５０ｍｍの試験片を採取し、ダブルブリッジ法により比抵抗を測定し、純銅の比抵抗値を１００として導電率を算出した。
【００３８】
【表１】
2005264174.tif 000002
【００３９】
【表２】
2005264174.tif 000003
【００４０】
【表３】
2005264174.tif 000004
【００４１】
表２に示されるように、本願発明組成のアルミニウム合金板である発明材は、導電率、熱伝導性、強度、曲げ加工性のいずれにおいても優れた特性を有していた。特に発明例は、１５０℃以上の焼鈍処理でいずれも純アルミニウム合金１１００−Ｈ２４に近い高い導電率と引張試験強さ２３０ＭＰａ以上を有し、曲げ試験により高い成形性能が確保できることを確認した。
一方、本願発明範囲を外れる比較例では、表３に示されるように耐力（２００ＭＰａ以上）、曲げ加工性、導電率のいずれかにおいて明らかに劣っており、これら全てに優れるという本願発明の目的を達成することはできなかった。
【図面の簡単な説明】
【００４２】
【図１】導電率と熱伝導率との相関関係を示すグラフである。
【図１】
2005264174.tif 000005